【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記電解液は、シアノ化合物を含み、
前記シアノ化合物は、下記の式（１）で表される化合物および式（２）で表される化合物のうちの少なくとも一方を含む、
非水二次電池。
【化１】
2013257958.tif 000001
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化２】
2013257958.tif 000002
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【請求項２】
前記シアノ基含有基は、飽和炭化水素基のうちの少なくとも一部の水素基がシアノ基により置換された基、または不飽和炭化水素基のうちの少なくとも一部の水素基がシアノ基により置換された基である、
請求項１記載の非水二次電池。
【請求項３】
前記飽和炭化水素基は、炭素数＝１〜１２のアルキル基であり、
前記不飽和炭化水素基は、炭素数＝６〜１８のアリール基である、
請求項２記載の非水二次電池。
【請求項４】
前記飽和炭化水素基は、炭素数＝１〜１２のアルキル基または炭素数＝３〜１８のシクロアルキル基であり、
前記不飽和炭化水素基は、炭素数＝２〜１２のアルケニル基、炭素数＝２〜１２のアルキニル基または炭素数＝６〜１８のアリール基であり、
前記酸素含有飽和炭化水素基は、炭素数＝１〜１２のアルコキシ基であり
前記ハロゲン化基は、ハロゲン基として、フッ素基、塩素基、臭素基およびヨウ素基のうちの少なくとも１種を含む、
請求項１ないし請求項３のいずれか１項に記載の非水二次電池。
【請求項５】
前記式（１）に示した化合物は、下記の式（１−１）〜式（１−２５）で表される化合物のうちの少なくとも１種であり、
前記式（２）に示した化合物は、下記の式（２−１）〜式（２−２１）で表される化合物のうちの少なくとも１種である、
請求項１ないし請求項４のいずれか１項に記載の非水二次電池。
【化３】
2013257958.tif 000003
【化４】
2013257958.tif 000004
【化５】
2013257958.tif 000005
【化６】
2013257958.tif 000006
【請求項６】
前記電解液中における前記シアノ化合物の含有量は、０．０１重量％〜２０重量％である、
請求項１ないし請求項５のいずれか１項に記載の非水二次電池。
【請求項７】
前記電解液は、非シアノ化合物を含み、
前記非シアノ化合物は、下記の式（３）で表される化合物、式（４）で表される化合物、式（５）で表される化合物、式（６）で表される化合物および式（７）で表される化合物のうちの少なくとも１種を含む、
請求項１ないし請求項６のいずれか１項に記載の非水二次電池。
【化７】
2013257958.tif 000007
（Ｒ１１およびＲ１３は、１価の炭化水素基、１価の酸素含有炭化水素基、それらのハロゲン化基、またはそれらの２種類以上が結合された基であり、Ｒ１２は、２価の炭化水素基またはそのハロゲン化基である。）
【化８】
2013257958.tif 000008
（Ｒ１４およびＲ１６は、１価の炭化水素基、１価の酸素含有炭化水素基、それらのハロゲン化基、またはそれらの２種類以上が結合された基であり、Ｒ１５は、２価の炭化水素基またはそのハロゲン化基である。ｎは、１以上の整数である。）
【化９】
2013257958.tif 000009
（Ｒ１７およびＲ１９は、１価の炭化水素基、１価の酸素含有炭化水素基、それらのハロゲン化基、またはそれらの２種類以上が結合された基であり、Ｒ１８は、２価の炭化水素基またはそのハロゲン化基である。）
ＬｉＰＦ2 Ｏ2   …（６）
Ｌｉ2 ＰＦＯ3   …（７）
【請求項８】
前記１価の炭化水素基または１価の酸素含有炭化水素基は、炭素数＝１〜１２のアルキル基、炭素数＝２〜１２のアルケニル基、炭素数＝２〜１２のアルキニル基、炭素数＝６〜１８のアリール基、炭素数＝３〜１８のシクロアルキル基、または炭素数＝１〜１２のアルコキシ基であり、
前記２価の炭化水素基は、炭素数＝１〜１２のアルキレン基、炭素数＝２〜１２のアルケニレン基、炭素数＝２〜１２のアルキニレン基、炭素数＝６〜１８のアリーレン基、炭素数＝３〜１８のシクロアルキレン基、それらの２種類以上が結合された基、またはそれらの１種類以上とエーテル結合（−Ｏ−）とを含む基であり、
前記ハロゲン化基は、ハロゲン基として、フッ素基、塩素基、臭素基およびヨウ素基のうちの少なくとも１種を含む、
請求項７記載の非水二次電池。
【請求項９】
前記式（３）に示した化合物は、下記の式（３−１）〜式（３−１２）で表される化合物のうちの少なくとも１種であり、
前記式（４）に示した化合物は、下記の式（４−１）〜式（４−１７）で表される化合物のうちの少なくとも１種であり、
前記式（５）に示した化合物は、下記の式（５−１）〜式（５−９）で表される化合物のうちの少なくとも１種である、
請求項７または請求項８に記載の非水二次電池。
【化１０】
2013257958.tif 000010
【化１１】
2013257958.tif 000011
【化１２】
2013257958.tif 000012
【化１３】
2013257958.tif 000013
【請求項１０】
前記電解液中における前記非シアノ化合物の含有量は、０．００１重量％〜２重量％である、
請求項７ないし請求項９のいずれか１項に記載の非水二次電池。
【請求項１１】
リチウム二次電池である、
請求項１ないし請求項１０のいずれか１項に記載の非水二次電池。
【請求項１２】
シアノ化合物を含み、
前記シアノ化合物は、下記の式（１）で表される化合物および式（２）で表される化合物のうちの少なくとも一方を含む、
非水二次電池用電解液。
【化１４】
2013257958.tif 000014
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子に対して、１または２以上の炭素原子を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化１５】
2013257958.tif 000015
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【請求項１３】
非水二次電池と、
その非水二次電池の使用状態を制御する制御部と、
その制御部の指示に応じて前記非水二次電池の使用状態を切り換えるスイッチ部と
を備え、
前記非水二次電池は、正極および負極と共に電解液を備え、
前記電解液は、シアノ化合物を含み、
前記シアノ化合物は、下記の式（１）で表される化合物および式（２）で表される化合物のうちの少なくとも一方を含む、
電池パック。
【化１６】
2013257958.tif 000016
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子に対して、１または２以上の炭素原子を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化１７】
2013257958.tif 000017
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【請求項１４】
非水二次電池と、
その非水二次電池から供給された電力を駆動力に変換する変換部と、
その駆動力に応じて駆動する駆動部と、
前記非水二次電池の使用状態を制御する制御部と
を備え、
前記非水二次電池は、正極および負極と共に電解液を備え、
前記電解液は、シアノ化合物を含み、
前記シアノ化合物は、下記の式（１）で表される化合物および式（２）で表される化合物のうちの少なくとも一方を含む、
電動車両。
【化１８】
2013257958.tif 000018
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子に対して、１または２以上の炭素原子を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化１９】
2013257958.tif 000019
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【請求項１５】
非水二次電池と、
その非水二次電池から電力を供給される１または２以上の電気機器と、
前記非水二次電池からの前記電気機器に対する電力供給を制御する制御部と
を備え、
前記非水二次電池は、正極および負極と共に電解液を備え、
前記電解液は、シアノ化合物を含み、
前記シアノ化合物は、下記の式（１）で表される化合物および式（２）で表される化合物のうちの少なくとも一方を含む、
電力貯蔵システム。
【化２０】
2013257958.tif 000020
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化２１】
2013257958.tif 000021
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【請求項１６】
非水二次電池と、
その非水二次電池から電力を供給される可動部と
を備え、
前記非水二次電池は、正極および負極と共に電解液を備え、
前記電解液は、シアノ化合物を含み、
前記シアノ化合物は、下記の式（１）で表される化合物および式（２）で表される化合物のうちの少なくとも一方を含む、
電動工具。
【化２２】
2013257958.tif 000022
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子に対して、１または２以上の炭素原子を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化２３】
2013257958.tif 000023
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【請求項１７】
非水二次電池を電力供給源として備え、
前記非水二次電池は、正極および負極と共に電解液を備え、
前記電解液は、シアノ化合物を含み、
前記シアノ化合物は、下記の式（１）で表される化合物および式（２）で表される化合物のうちの少なくとも一方を含む、
電子機器。
【化２４】
2013257958.tif 000024
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子に対して、１または２以上の炭素原子を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化２５】
2013257958.tif 000025
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
【手続補正２】
【補正対象書類名】明細書
【補正対象項目名】００３０
【補正方法】変更
【補正の内容】
【００３０】
この他、正極材料は、例えば、酸化物、二硫化物、カルコゲン化物または導電性高分子などでもよい。酸化物は、例えば、酸化チタン、酸化バナジウムまたは二酸化マンガンなどである。二硫化物は、例えば、二硫化チタンまたは硫化モリブデンなどである。カルコゲン化物は、例えば、セレン化ニオブなどである。導電性高分子は、例えば、硫黄、ポリアニリンまたはポリチオフェンなどである。ただし、正極材料は、上記以外の他の材料でもよい。
【手続補正３】
【補正対象書類名】明細書
【補正対象項目名】００４２
【補正方法】変更
【補正の内容】
【００４２】
Ｓｎの合金は、例えば、Ｓｎ以外の構成元素として、Ｓｉ、Ｎｉ、Ｃｕ、Ｆｅ、Ｃｏ、Ｍｎ、Ｚｎ、Ｉｎ、Ａｇ、Ｔｉ、Ｇｅ、Ｂｉ、ＳｂまたはＣｒなどのいずれか１種類または２種類以上を含んでいる。Ｓｎの化合物は、例えば、Ｓｎ以外の構成元素として、ＣまたはＯなどのいずれか１種類または２種類以上を含んでいる。なお、Ｓｎの化合物は、例えば、Ｓｎ以外の構成元素として、Ｓｎの合金について説明した元素のいずれか１種類または２種類以上を含んでいてもよい。Ｓｎの合金または化合物の具体例は、ＳｎＯw （０＜ｗ≦２）、ＳｎＳｉＯ3 、ＬｉＳｎＯまたはＭｇ2 Ｓｎなどである。
【手続補正４】
【補正対象書類名】明細書
【補正対象項目名】００７１
【補正方法】変更
【補正の内容】
【００７１】
場合Ｄとして、Ｒ３が不飽和炭素結合（１または２以上の炭素間二重結合または炭素間三重結合）を含んでいる場合には、Ｒ４におけるシアノ基の数は１以上である。Ｒ３が不飽和炭素結合を含んでいると、シアノ化合物に起因する被膜が本来的に形成されやすくなるため、そのシアノ化合物の反応性に寄与するシアノ基が少なくとも１つあれば済むからである。この場合におけるＲ３の種類は、例えば、不飽和炭化水素基、そのハロゲン化基、またはそれらを含む２種類以上が結合された基などである。シアノ基を含んでいるＲ４は、不飽和炭素結合を含んでいてもよいし、含んでいなくてもよい。
【手続補正５】
【補正対象書類名】明細書
【補正対象項目名】００７３
【補正方法】変更
【補正の内容】
【００７３】
場合Ｆとして、Ｒ３が不飽和炭素結合を含んでいないと共に、Ｒ４も不飽和炭素結合を含んでいない場合には、そのＲ４におけるシアノ基の数は２以上である。Ｒ３およびＲ４がいずれも不飽和炭素結合を含んでいない場合には、シアノ化合物に起因する被膜が本来的に形成されにくくなるため、そのシアノ化合物の反応性に寄与するシアノ基を２つ以上要するからである。この場合におけるＲ３の種類は、例えば、飽和炭化水素基、酸素含有炭化水素基、それらのハロゲン化基、またはそれらを含む２種類以上が結合された基などである。シアノ基を含んでいるが不飽和炭素結合を含んでいないＲ４の種類については、後述する。
【手続補正６】
【補正対象書類名】明細書
【補正対象項目名】０１４７
【補正方法】変更
【補正の内容】
【０１４７】
さらに、溶媒は、酸無水物を含んでいることが好ましい。電解液の化学的安定性がより向上するからである。この酸無水物は、例えば、カルボン酸無水物、ジスルホン酸無水物、またはカルボン酸スルホン酸無水物などである。カルボン酸無水物は、例えば、無水コハク酸、無水グルタル酸または無水マレイン酸などである。ジスルホン酸無水物は、例えば、無水エタンジスルホン酸または無水プロパンジスルホン酸などである。カルボン酸スルホン酸無水物は、例えば、無水スルホ安息香酸、無水スルホプロピオン酸または無水スルホ酪酸などである。溶媒中における酸無水物の含有量は、特に限定されないが、例えば、０．５重量％〜５重量％である。なお、酸無水物の具体例は、上記した化合物に限られない。
【手続補正７】
【補正対象書類名】明細書
【補正対象項目名】０１７５
【補正方法】変更
【補正の内容】
【０１７５】
［二次電池の作用および効果］
この円筒型の二次電池によれば、電解液が上記したシアノ化合物を含んでいる。この場合には、電解液がシアノ化合物を含んでいない場合、または他のシアノ化合物を含んでいる場合と比較して、特に高温などの厳しい温度環境中でも電解液の分解反応が抑制される。この「他のシアノ化合物」とは、例えば、下記の式（１８−１）で表される炭酸エステル型シアノ化合物、または式（１８−２）で表されるエステル型シアノ化合物である。式（１８−１）に示した化合物では、式（１）のうち、Ｒ１が飽和炭化水素基（メチル基）、Ｒ２がシアノ基含有基であるにもかかわらず、そのＲ２におけるシアノ基の数が１つである。式（１８−２）に示した化合物では、式（２）のうち、Ｒ３が飽和炭化水素基（メチル基）であるにもかかわらず、Ｒ４におけるシアノ基の数が１つである。よって、厳しい温度環境中で二次電池が充放電または保存されても電解液が分解しにくくなるため、優れた電池特性を得ることができる。
【手続補正８】
【補正対象書類名】明細書
【補正対象項目名】０１９３
【補正方法】変更
【補正の内容】
【０１９３】
第２手順では、正極３３に正極リード３１を取り付けると共に、負極３４に負極リード３２を取り付ける。続いて、セパレータ３５を介して正極３３と負極３４とを積層してから巻回させて、巻回電極体３０の前駆体である巻回体を作製したのち、その最外周部に保護テープ３７を貼り付ける。続いて、２枚のフィルム状の外装部材４０の間に巻回体を配置したのち、熱融着法などを用いて一辺の外周縁部を除いた残りの外周縁部を接着させて、袋状の外装部材４０の内部に巻回体を収納する。続いて、電解液と、高分子化合物の原料であるモノマーと、重合開始剤と、必要に応じて重合禁止剤などの他の材料とを含む電解質用組成物を調製して袋状の外装部材４０の内部に注入したのち、熱融着法などを用いて外装部材４０を密封する。続いて、モノマーを熱重合させて高分子化合物を形成する。これにより、高分子化合物に電解液が含浸され、その高分子化合物がゲル化するため、電解質層３６が形成される。
【手続補正９】
【補正対象書類名】明細書
【補正対象項目名】０２１６
【補正方法】変更
【補正の内容】
【０２１６】
式（２０）において、Ｒ７の種類は、上記したように、炭化水素基、酸素含有飽和炭化水素基、シアノ基含有基、それらのハロゲン化基、またはそれらの２種類以上が結合された基であれば、特に限定されない。また、Ｒ８の種類は、上記したように、シアノ基含有基、ハロゲン化基、またはそれらの２種類以上が結合された基であれば、特に限定されない。
【手続補正１０】
【補正対象書類名】明細書
【補正対象項目名】０２５２
【補正方法】変更
【補正の内容】
【０２５２】
スイッチ制御部６７は、電流測定部６４および電圧検出部６６から入力される信号に応じて、スイッチ部６３の動作を制御するものである。
【手続補正１１】
【補正対象書類名】明細書
【補正対象項目名】０２６８
【補正方法】変更
【補正の内容】
【０２６８】
この電力貯蔵システムでは、例えば、外部電源である集中型電力系統９７からスマートメータ９２およびパワーハブ９３を介して電源９１に電力が蓄積されると共に、独立電源である自家発電機９５からパワーハブ９３を介して電源９１に電力が蓄積される。この電源９１に蓄積された電力は、制御部９０の指示に応じて、必要に応じて電気機器９４または電動車両９６に供給されるため、その電気機器９４が稼働可能になると共に、電動車両９６が充電可能になる。すなわち、電力貯蔵システムは、電源９１を用いて、家屋８９内における電力の蓄積および供給を可能にするシステムである。
【手続補正１２】
【補正対象書類名】明細書
【補正対象項目名】０２８１
【補正方法】変更
【補正の内容】
【０２８１】
サイクル特性を調べる場合には、電池状態を安定化させるために常温環境中（２３℃）で二次電池を１サイクル充放電させたのち、同環境中で二次電池をさらに１サイクル充放電させて放電容量を測定した。続いて、同環境中でサイクル数の合計が３００サイクルになるまで充放電を繰り返して放電容量を測定した。この結果から、サイクル維持率（％）＝（３００サイクル目の放電容量／２サイクル目の放電容量）×１００を算出した。充電時には、０．２Ｃの電流で上限電圧４．２Ｖまで充電したのち、４．２Ｖの電圧で電流が０．０５Ｃに到達するまで充電した。放電時には、０．２Ｃの電流で終止電圧２．５Ｖに到達するまで放電した。「０．２Ｃ」および「０．０５Ｃ」とは、それぞれ電池容量（理論容量）を５時間および２０時間で放電しきる電流値である。
【手続補正１３】
【補正対象書類名】明細書
【補正対象項目名】０３３５
【補正方法】変更
【補正の内容】
【０３３５】
負荷特性を調べる場合には、常温環境中（２３℃）で二次電池を充電させたのち、その充電状態の二次電池を恒温器中（０℃）で２時間冷却した。充電時には、０．５Ｃの電流で上限電圧４．２Ｖまで充電したのち、４．２Ｖの電圧で４時間充電した。「０．５Ｃ」とは、電池容量を２時間で放電しきる電流値である。続いて、１５Ｗの電力で終止電圧３．０Ｖに到達するまで放電した。この際、放電開始時から放電開始後５分経過時までの電圧を測定して、その最小値（最小電圧（Ｖ））を求めた。
【手続補正１４】
【補正対象書類名】明細書
【補正対象項目名】０３５１
【補正方法】変更
【補正の内容】
【０３５１】
【表１９】
2013257958.tif 000026
【手続補正１５】
【補正対象書類名】明細書
【補正対象項目名】０３６０
【補正方法】変更
【補正の内容】
【０３６０】
なお、本技術は以下のような構成を取ることも可能である。
１．第１実施形態／非水二次電池用電解液および非水二次電池（シアノ化合物：シアノ基の数に制限あり）
（１）
正極および負極と共に電解液を備え、
前記電解液は、シアノ化合物を含み、
前記シアノ化合物は、下記の式（１）で表される化合物および式（２）で表される化合物のうちの少なくとも一方を含む、
非水二次電池。
【化４４】
2013257958.tif 000027
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化４５】
2013257958.tif 000028
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
（２）
前記シアノ基含有基は、飽和炭化水素基のうちの少なくとも一部の水素基がシアノ基により置換された基、または不飽和炭化水素基のうちの少なくとも一部の水素基がシアノ基により置換された基である、
上記（１）に記載の非水二次電池。
（３）
前記飽和炭化水素基は、炭素数＝１〜１２のアルキル基であり、
前記不飽和炭化水素基は、炭素数＝６〜１８のアリール基である、
上記（２）に記載の非水二次電池。
（４）
前記飽和炭化水素基は、炭素数＝１〜１２のアルキル基または炭素数＝３〜１８のシクロアルキル基であり、
前記不飽和炭化水素基は、炭素数＝２〜１２のアルケニル基、炭素数＝２〜１２のアルキニル基または炭素数＝６〜１８のアリール基であり、
前記酸素含有飽和炭化水素基は、炭素数＝１〜１２のアルコキシ基であり
前記ハロゲン化基は、ハロゲン基として、フッ素基、塩素基、臭素基およびヨウ素基のうちの少なくとも１種を含む、
上記（１）ないし（３）のいずれかに記載の非水二次電池。
（５）
前記式（１）に示した化合物は、下記の式（１−１）〜式（１−２５）で表される化合物のうちの少なくとも１種であり、
前記式（２）に示した化合物は、下記の式（２−１）〜式（２−２１）で表される化合物のうちの少なくとも１種である、
上記（１）ないし（４）のいずれかに記載の非水二次電池。
【化４６】
2013257958.tif 000029
【化４７】
2013257958.tif 000030
【化４８】
2013257958.tif 000031
【化４９】
2013257958.tif 000032
（６）
前記電解液中における前記シアノ化合物の含有量は、０．０１重量％〜２０重量％である、
上記（１）ないし（５）のいずれかに記載の非水二次電池。
（７）
前記電解液は、非シアノ化合物を含み、
前記非シアノ化合物は、下記の式（３）で表される化合物、式（４）で表される化合物、式（５）で表される化合物、式（６）で表される化合物および式（７）で表される化合物のうちの少なくとも１種を含む、
上記（１）ないし（６）のいずれかに記載の非水二次電池。
【化５０】
2013257958.tif 000033
（Ｒ１１およびＲ１３は、１価の炭化水素基、１価の酸素含有炭化水素基、それらのハロゲン化基、またはそれらの２種類以上が結合された基であり、Ｒ１２は、２価の炭化水素基またはそのハロゲン化基である。）
【化５１】
2013257958.tif 000034
（Ｒ１４およびＲ１６は、１価の炭化水素基、１価の酸素含有炭化水素基、それらのハロゲン化基、またはそれらの２種類以上が結合された基であり、Ｒ１５は、２価の炭化水素基またはそのハロゲン化基である。ｎは、１以上の整数である。）
【化５２】
2013257958.tif 000035
（Ｒ１７およびＲ１９は、１価の炭化水素基、１価の酸素含有炭化水素基、それらのハロゲン化基、またはそれらの２種類以上が結合された基であり、Ｒ１８は、２価の炭化水素基またはそのハロゲン化基である。）
ＬｉＰＦ2 Ｏ2   …（６）
Ｌｉ2 ＰＦＯ3   …（７）
（８）
前記１価の炭化水素基または１価の酸素含有炭化水素基は、炭素数＝１〜１２のアルキル基、炭素数＝２〜１２のアルケニル基、炭素数＝２〜１２のアルキニル基、炭素数＝６〜１８のアリール基、炭素数＝３〜１８のシクロアルキル基、または炭素数＝１〜１２のアルコキシ基であり、
前記２価の炭化水素基は、炭素数＝１〜１２のアルキレン基、炭素数＝２〜１２のアルケニレン基、炭素数＝２〜１２のアルキニレン基、炭素数＝６〜１８のアリーレン基、炭素数＝３〜１８のシクロアルキレン基、それらの２種類以上が結合された基、またはそれらの１種類以上とエーテル結合（−Ｏ−）とを含む基であり、
前記ハロゲン化基は、ハロゲン基として、フッ素基、塩素基、臭素基およびヨウ素基のうちの少なくとも１種を含む、
上記（７）に記載の非水二次電池。
（９）
前記式（３）に示した化合物は、下記の式（３−１）〜式（３−１２）で表される化合物のうちの少なくとも１種であり、
前記式（４）に示した化合物は、下記の式（４−１）〜式（４−１７）で表される化合物のうちの少なくとも１種であり、
前記式（５）に示した化合物は、下記の式（５−１）〜式（５−９）で表される化合物のうちの少なくとも１種である、
上記（７）または（８）に記載の非水二次電池。
【化５３】
2013257958.tif 000036
【化５４】
2013257958.tif 000037
【化５５】
2013257958.tif 000038
【化５６】
2013257958.tif 000039
（１０）
前記電解液中における前記非シアノ化合物の含有量は、０．００１重量％〜２重量％である、
上記（７）ないし（９）のいずれかに記載の非水二次電池。
（１１）
リチウム二次電池である、
上記（１）ないし（１０）のいずれかに記載の非水二次電池。
（１２）
シアノ化合物を含み、
前記シアノ化合物は、下記の式（１）で表される化合物および式（２）で表される化合物のうちの少なくとも一方を含む、
非水二次電池用電解液。
【化５７】
2013257958.tif 000040
（Ｒ１およびＲ２は、飽和炭化水素基、不飽和炭化水素基、酸素含有飽和炭化水素基、シアノ基含有基、それらのハロゲン化基、またはそれらの２種類以上が結合された基であり、Ｒ１およびＲ２のうちの少なくとも一方は、シアノ基含有基を含む。シアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。ただし、（Ａ）Ｒ１またはＲ２のいずれか一方がシアノ基含有基を含まないが不飽和炭素結合を含むと共に、他方がシアノ基含有基を含む場合、その他方におけるシアノ基の数は１以上である。（Ｂ）Ｒ１またはＲ２のいずれか一方がシアノ基含有基および不飽和炭素結合を含まないと共に、他方がシアノ基含有基および不飽和炭素結合を含む場合、その他方におけるシアノ基の数は１以上である。（Ｃ）Ｒ１またはＲ２のいずれか一方がシアノ基含有基および不飽和炭素結合を含まないと共に、他方がシアノ基含有基を含むが不飽和炭素結合を含まない場合、その他方におけるシアノ基の数は２以上である。）
【化５８】
2013257958.tif 000041
（Ｒ３は、飽和炭化水素基、不飽和炭化水素基、酸素含有飽和炭化水素基、それらのハロゲン化基、またはそれらの２種類以上が結合された基であり、Ｒ４は、シアノ基含有基、そのハロゲン化基、またはそれらの２種類以上が結合された基である。シアノ基含有基におけるシアノ基は、−Ｃ（＝Ｏ）−Ｏ−結合における末端の酸素原子に対して、１または２以上の炭素原子を介して結合されている。ただし、（Ｄ）Ｒ３が不飽和炭素結合を含む場合、Ｒ４におけるシアノ基の数は１以上である。（Ｅ）Ｒ３が不飽和炭素結合を含まないと共に、Ｒ４が不飽和炭素結合を含む場合、そのＲ４におけるシアノ基の数は１以上である。（Ｆ）Ｒ３が不飽和炭素結合を含まないと共に、Ｒ４が不飽和炭素結合を含まない場合、そのＲ４におけるシアノ基の数は２以上である。）
（１３）
上記（１）ないし（１１）のいずれかに記載の非水二次電池と、
その非水二次電池の使用状態を制御する制御部と、
その制御部の指示に応じて前記非水二次電池の使用状態を切り換えるスイッチ部と
を備えた、電池パック。
（１４）
上記（１）ないし（１１）のいずれかに記載の非水二次電池と、
その非水二次電池から供給された電力を駆動力に変換する変換部と、
その駆動力に応じて駆動する駆動部と、
前記非水二次電池の使用状態を制御する制御部と
を備えた、電動車両。
（１５）
上記（１）ないし（１１）のいずれかに記載の非水二次電池と、
その非水二次電池から電力を供給される１または２以上の電気機器と、
前記非水二次電池からの前記電気機器に対する電力供給を制御する制御部と
を備えた、電力貯蔵システム。
（１６）
上記（１）ないし（１１）のいずれかに記載の非水二次電池と、
その非水二次電池から電力を供給される可動部と
を備えた、電動工具。
（１７）
上記（１）ないし（１１）のいずれかに記載の非水二次電池を電力供給源として備えた、電子機器。
２．第２実施形態／非水二次電池（シアノ化合物：シアノ基の数に制限なし＋金属系材料）
（１）
正極および負極と共に電解液を備え、
前記負極は、金属系材料を含み、
前記金属系材料は、ケイ素（Ｓｉ）およびスズ（Ｓｎ）のうちの少なくとも一方を構成元素として含み、
前記電解液は、シアノ化合物を含み、
前記シアノ化合物は、下記の式（１９）で表される化合物および式（２０）で表される化合物のうちの少なくとも一方を含む、
非水二次電池。
【化５９】
2013257958.tif 000042
（Ｒ５およびＲ６は、炭化水素基、酸素含有炭化水素基、シアノ基含有基、それらのハロゲン化基、またはそれらの２種類以上が結合された基であり、Ｒ５およびＲ６のうちの少なくとも一方は、シアノ基含有基を含む。Ｒ５およびＲ６のうちの少なくとも一方のシアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。）
【化６０】
2013257958.tif 000043
（Ｒ７は、炭化水素基、酸素含有炭化水素基、シアノ基含有基、それらのハロゲン化基、またはそれらの２種類以上が結合された基であり、Ｒ８は、シアノ基含有基、そのハロゲン化基、またはそれらの２種類以上が結合された基である。Ｒ８のシアノ基含有基におけるシアノ基は、−Ｃ（＝Ｏ）−Ｏ−結合における末端の酸素原子に対して、１または２以上の炭素原子を介して結合されている。）
（２）
前記シアノ基含有基は、炭化水素基のうちの少なくとも一部の水素基がシアノ基により置換された基である、
上記（１）に記載の非水二次電池。
（３）
前記炭化水素基は、炭素数＝１〜１２のアルキル基または炭素数＝６〜１８のアリール基である、
上記（２）に記載の非水二次電池。
（４）
前記炭化水素基は、炭素数＝１〜１２のアルキル基、炭素数＝２〜１２のアルケニル基、炭素数＝２〜１２のアルキニル基、炭素数＝６〜１８のアリール基、または炭素数＝３〜１８のシクロアルキル基であり、
前記酸素含有炭化水素基は、炭素数＝１〜１２のアルコキシ基であり、
前記ハロゲン化基は、ハロゲン基として、フッ素基、塩素基、臭素基およびヨウ素基のうちの少なくとも１種を含む、
上記（１）ないし（３）のいずれかに記載の非水二次電池。
（５）
前記式（１９）に示した化合物は、下記の式（１９−１）〜式（１９−３１）で表される化合物のうちの少なくとも１種であり、
前記式（２０）に示した化合物は、下記の式（２０−１）〜式（２０−２８）で表される化合物のうちの少なくとも１種である、
上記（１）ないし（４）のいずれかに記載の非水二次電池。
【化６１】
2013257958.tif 000044
【化６２】
2013257958.tif 000045
【化６３】
2013257958.tif 000046
【化６４】
2013257958.tif 000047
【化６５】
2013257958.tif 000048
【化６６】
2013257958.tif 000049
（６）
前記電解液中における前記シアノ化合物の含有量は、０．０１重量％〜２０重量％である、
上記（１）ないし（５）のいずれかに記載の非水二次電池。
（７）
前記金属系材料は、Ｓｉの単体、合金および化合物、ならびにＳｎの単体、合金および化合物のうちの少なくとも１種である、
上記（１）ないし（６）のいずれか１項に記載の非水二次電池。
（８）
リチウムイオン二次電池である、
上記（１）ないし（７）のいずれか１項に記載の非水二次電池。
（９）
上記（１）ないし（８）のいずれか１項に記載の非水二次電池と、
その非水二次電池の使用状態を制御する制御部と、
その制御部の指示に応じて前記非水二次電池の使用状態を切り換えるスイッチ部と
を備えた、電池パック。
（１０）
上記（１）ないし（８）のいずれか１項に記載の非水二次電池と、
その非水二次電池から供給された電力を駆動力に変換する変換部と、
その駆動力に応じて駆動する駆動部と、
前記非水二次電池の使用状態を制御する制御部と
を備えた、電動車両。
（１１）
上記（１）ないし（８）のいずれか１項に記載の非水二次電池と、
その非水二次電池から電力を供給される１または２以上の電気機器と、
前記非水二次電池からの前記電気機器に対する電力供給を制御する制御部と
を備えた、電力貯蔵システム。
（１２）
上記（１）ないし（８）のいずれか１項に記載の非水二次電池と、
その非水二次電池から電力を供給される可動部と
を備えた、電動工具。
（１３）
上記（１）ないし（８）のいずれか１項に記載の非水二次電池を電力供給源として備えた、電子機器。
３．第３実施形態／非水二次電池用電解液および非水二次電池（シアノ化合物：シアノ基の数に制限なし＋分解物）
（１）
正極および負極と共に電解液を備え、
前記電解液は、シアノ化合物および非シアノ化合物を含み、
前記シアノ化合物は、下記の式（１９）で表される化合物および式（２０）で表される化合物のうちの少なくとも一方を含み、
前記非シアノ化合物は、下記の式（３）で表される化合物、式（４）で表される化合物、式（５）で表される化合物、式（６）で表される化合物および式（７）で表される化合物のうちの少なくとも１種を含む、
非水二次電池。
【化６７】
2013257958.tif 000050
（Ｒ５およびＲ６は、炭化水素基、酸素含有炭化水素基、シアノ基含有基、それらのハロゲン化基、またはそれらの２種類以上が結合された基であり、Ｒ５およびＲ６のうちの少なくとも一方は、シアノ基含有基を含む。Ｒ５およびＲ６のうちの少なくとも一方のシアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。）
【化６８】
2013257958.tif 000051
（Ｒ７は、炭化水素基、酸素含有炭化水素基、シアノ基含有基、それらのハロゲン化基、またはそれらの２種類以上が結合された基であり、Ｒ８は、シアノ基含有基、そのハロゲン化基、またはそれらの２種類以上が結合された基である。Ｒ８のシアノ基含有基におけるシアノ基は、−Ｃ（＝Ｏ）−Ｏ−結合における末端の酸素原子に対して、１または２以上の炭素原子を介して結合されている。）
【化６９】
2013257958.tif 000052
（Ｒ１１およびＲ１３は、１価の炭化水素基、１価の酸素含有炭化水素基、それらのハロゲン化基、またはそれらの２種類以上が結合された基であり、Ｒ１２は、２価の炭化水素基またはそのハロゲン化基である。）
【化７０】
2013257958.tif 000053
（Ｒ１４およびＲ１６は、１価の炭化水素基、１価の酸素含有炭化水素基、それらのハロゲン化基、またはそれらの２種類以上が結合された基であり、Ｒ１５は、２価の炭化水素基またはそのハロゲン化基である。ｎは、１以上の整数である。）
【化７１】
2013257958.tif 000054
（Ｒ１７およびＲ１９は、１価の炭化水素基、１価の酸素含有炭化水素基、それらのハロゲン化基、またはそれらの２種類以上が結合された基であり、Ｒ１８は、２価の炭化水素基またはそのハロゲン化基である。）
ＬｉＰＦ2 Ｏ2   …（６）
Ｌｉ2 ＰＦＯ3   …（７）
（２）
前記シアノ基含有基は、炭化水素基のうちの少なくとも一部の水素基がシアノ基により置換された基である、
上記（１）に記載の非水二次電池。
（３）
前記炭化水素基は、炭素数＝１〜１２のアルキル基または炭素数＝６〜１８のアリール基である、
上記（２）に記載の非水二次電池。
（４）
前記式（１９）および式（２０）において、
前記炭化水素基は、炭素数＝１〜１２のアルキル基、炭素数＝２〜１２のアルケニル基、炭素数＝２〜１２のアルキニル基、炭素数＝６〜１８のアリール基、または炭素数＝３〜１８のシクロアルキル基であり、
前記酸素含有炭化水素基は、炭素数＝１〜１２のアルコキシ基であり、
前記ハロゲン化基は、ハロゲン基として、フッ素基、塩素基、臭素基およびヨウ素基のうちの少なくとも１種を含む、
上記（１）ないし（３）のいずれかに記載の非水二次電池。
（５）
前記式（３）〜式（５）において、
前記１価の炭化水素基は、炭素数＝１〜１２のアルキル基、炭素数＝２〜１２のアルケニル基、炭素数＝２〜１２のアルキニル基、炭素数＝６〜１８のアリール基、または炭素数＝３〜１８のシクロアルキル基であり、
前記１価の酸素含有炭化水素基は、炭素数＝１〜１２のアルコキシ基であり、
前記２価の炭化水素基は、炭素数＝１〜１２のアルキレン基、炭素数＝２〜１２のアルケニレン基、炭素数＝２〜１２のアルキニレン基、炭素数＝６〜１８のアリーレン基、または炭素数＝３〜１８のシクロアルキレン基であり、
前記２価の酸素含有炭化水素基は、炭素数＝１〜１２のアルキレン基、炭素数＝２〜１２のアルケニレン基、炭素数＝２〜１２のアルキニレン基、炭素数＝６〜１８のアリーレン基、または炭素数＝３〜１８のシクロアルキレン基のうちの１種類以上と１または２以上のエーテル結合（−Ｏ−）とを含む基である、
上記（１）ないし（４）のいずれかに記載の非水二次電池。
（６）
前記式（１９）に示した化合物は、下記の式（１９−１）〜式（１９−３１）で表される化合物のうちの少なくとも１種であり、
前記式（２０）に示した化合物は、下記の式（２０−１）〜式（２０−２８）で表される化合物のうちの少なくとも１種である、
上記（１）ないし（５）のいずれかに記載の非水二次電池。
【化７２】
2013257958.tif 000055
【化７３】
2013257958.tif 000056
【化７４】
2013257958.tif 000057
【化７５】
2013257958.tif 000058
【化７６】
2013257958.tif 000059
【化７７】
2013257958.tif 000060
（７）
前記式（３）に示した化合物は、下記の式（３−１）〜式（３−１２）で表される化合物のうちの少なくとも１種であり、
前記式（４）に示した化合物は、下記の式（４−１）〜式（４−１７）で表される化合物のうちの少なくとも１種であり、
前記式（５）に示した化合物は、下記の式（５−１）〜式（５−９）で表される化合物のうちの少なくとも１種である、
上記（１）ないし（６）のいずれかに記載の非水二次電池。
【化７８】
2013257958.tif 000061
【化７９】
2013257958.tif 000062
【化８０】
2013257958.tif 000063
【化８１】
2013257958.tif 000064
（８）
前記電解液中における前記シアノ化合物の含有量は、０．０１重量％〜２０重量％である、
上記（１）ないし（７）のいずれかに記載の非水二次電池。
（９）
前記電解液中における前記非シアノ化合物の含有量は、０．００１重量％〜２重量％である、
上記（１）ないし（８）のいずれかに記載の非水二次電池。
（１０）
リチウム二次電池である、
上記（１）ないし（９）のいずれかに記載の非水二次電池。
（１１）
シアノ化合物および非シアノ化合物を含み、
前記シアノ化合物は、下記の式（１９）で表される化合物および式（２０）で表される化合物のうちの少なくとも一方を含み、
前記非シアノ化合物は、下記の式（３）で表される化合物、式（４）で表される化合物、式（５）で表される化合物、式（６）で表される化合物および式（７）で表される化合物のうちの少なくとも１種を含む、
非水二次電池用電解液。
【化８２】
2013257958.tif 000065
（Ｒ５およびＲ６は、炭化水素基、酸素含有炭化水素基、シアノ基含有基、それらのハロゲン化基、またはそれらの２種類以上が結合された基であり、Ｒ５およびＲ６のうちの少なくとも一方は、シアノ基含有基を含む。Ｒ５およびＲ６のうちの少なくとも一方のシアノ基含有基におけるシアノ基は、−Ｏ−Ｃ（＝Ｏ）−Ｏ−結合における末端の酸素原子（Ｏ）に対して、１または２以上の炭素原子（Ｃ）を介して結合されている。）
【化８３】
2013257958.tif 000066
（Ｒ７は、炭化水素基、酸素含有炭化水素基、シアノ基含有基、それらのハロゲン化基、またはそれらの２種類以上が結合された基であり、Ｒ８は、シアノ基含有基、そのハロゲン化基、またはそれらの２種類以上が結合された基である。Ｒ８のシアノ基含有基におけるシアノ基は、−Ｃ（＝Ｏ）−Ｏ−結合における末端の酸素原子に対して、１または２以上の炭素原子を介して結合されている。）
【化８４】
2013257958.tif 000067
（Ｒ１１およびＲ１３は、１価の炭化水素基、１価の酸素含有炭化水素基、それらのハロゲン化基、またはそれらの２種類以上が結合された基であり、Ｒ１２は、２価の炭化水素基またはそのハロゲン化基である。）
【化８５】
2013257958.tif 000068
（Ｒ１４およびＲ１６は、１価の炭化水素基、１価の酸素含有炭化水素基、それらのハロゲン化基、またはそれらの２種類以上が結合された基であり、Ｒ１５は、２価の炭化水素基またはそのハロゲン化基である。ｎは、１以上の整数である。）
【化８６】
2013257958.tif 000069
（Ｒ１７およびＲ１９は、１価の炭化水素基、１価の酸素含有炭化水素基、それらのハロゲン化基、またはそれらの２種類以上が結合された基であり、Ｒ１８は、２価の炭化水素基またはそのハロゲン化基である。）
ＬｉＰＦ2 Ｏ2   …（６）
Ｌｉ2 ＰＦＯ3   …（７）
（１２）
上記（１）ないし（１０）のいずれかに記載の非水二次電池と、
その非水二次電池の使用状態を制御する制御部と、
その制御部の指示に応じて前記非水二次電池の使用状態を切り換えるスイッチ部と
を備えた、電池パック。
（１３）
上記（１）ないし（１０）のいずれかに記載の非水二次電池と、
その非水二次電池から供給された電力を駆動力に変換する変換部と、
その駆動力に応じて駆動する駆動部と、
前記非水二次電池の使用状態を制御する制御部と
を備えた、電動車両。
（１４）
上記（１）ないし（１０）のいずれかに記載の非水二次電池と、
その非水二次電池から電力を供給される１または２以上の電気機器と、
前記非水二次電池からの前記電気機器に対する電力供給を制御する制御部と
を備えた、電力貯蔵システム。
（１５）
上記（１）ないし（１０）のいずれかに記載の非水二次電池と、
その非水二次電池から電力を供給される可動部と
を備えた、電動工具。
（１６）
上記（１）ないし（１０）のいずれかに記載の非水二次電池を電力供給源として備えた、電子機器。